(57)【要約】【課題】溶剤系スラリーを用いて集電体上に合剤層を形成した電極を用いた非水電解質二次電池において、効率良く生産することができ、電極内での密着強度が高く、電池性能を高めることができる非水電解質二次電池及びその製造方法を得る。【解決手段】正極と、負極と、非水電解質とを有する非水電解質二次電池であって、正極及び負極のうちの少なくとも一方の電極が、集電体１上に溶剤系結着剤からなるプレコート層６を形成し、該プレコート層６の上に、活物質、溶剤系結着剤及び導伝剤を含む溶剤系スラリーを塗布して合剤層２を形成した後、乾燥して得られる電極であることを特徴としている。【選択図】図１
2009230976.tif 000002
【特許請求の範囲】
【請求項１】
正極と、負極と、非水電解質とを有する非水電解質二次電池であって、
前記正極及び前記負極のうちの少なくとも一方の電極が、集電体上に溶剤系結着剤からなるプレコート層を形成し、該プレコート層の上に、活物質、溶剤系結着剤及び導電剤を含む溶剤系スラリーを塗布して合剤層を形成した後、乾燥して得られる電極であることを特徴とする非水電解質二次電池。
【請求項２】
前記プレコート層の溶剤系結着剤が、前記合剤層の溶剤系結着剤と同一成分であることを特徴とする請求項１に記載の非水電解質二次電池。
【請求項３】
前記溶剤系結着剤が、ポリフッ化ビニリデンであることを特徴とする請求項１または２に記載の非水電解質二次電池。
【請求項４】
前記プレコート層の厚みが１μｍ以下であることを特徴とする請求項１〜３のいずれか１項に記載の非水電解質二次電池。
【請求項５】
前記電極が正極であることを特徴とする請求項１〜４のいずれか１項に記載の非水電解質二次電池。
【請求項６】
前記正極が、平均粒子径１μｍ以下の微粒子を前記合剤層の固形分中に２．５重量％以上含むことを特徴とする請求項５に記載の非水電解質二次電池。
【請求項７】
前記正極の正極活物質が、ＬｉＦｅＰＯ４であることを特徴とする請求項５または６に記載の非水電解質二次電池。
【請求項８】
請求項１〜７のいずれか１項に記載の非水電解質二次電池を製造する方法であって、
前記集電体の上に前記プレコート層を形成する工程と、
前記プレコート層の上に前記溶剤系スラリーを塗布して前記合剤層を形成した後、乾燥させる工程とを備えることを特徴とする非水電解質二次電池の製造方法。
【発明の詳細な説明】
【技術分野】
【０００１】
本発明は、リチウム二次電池などの非水電解質二次電池及びその製造方法に関するものである。
【背景技術】
【０００２】
小型・軽量という特徴から、リチウムイオン二次電池は、携帯機器の駆動電源として広く普及している。近年では、電動工具やアシスト自転車、さらにはＨＥＶ等の用途への展開も期待されており、リチウムイオン二次電池の需要は高まる一方である。しかしながら、数量の伸び以上に価格低下は年々厳しさを増しており、コストダウンや市場の需要に応えるため生産体制を構築することが電池メーカーの責務となっている。
【０００３】
電池の作製工程は、電極作製工程、電極巻取り工程、注液工程、検査工程に分類される。電極作製工程においては、集電体へのスラリーの塗工及び乾燥をどのように速めるかが重要である。乾燥を速めるためには、乾燥温度を高くすることが好ましい。しかしながら、電極を作製するためのスラリーには、複数の成分が混合して含まれており、電極の品質を高めるためには、電極の厚さ方向に均質な組成の電極を作製することが必要である。電極の組成が均質でなくなると、（１）電気抵抗のばらつき、（２）電極接着密度のばらつきなどを生じるおそれがある。乾燥温度を高くすると、電極の厚さ方向の組成が不均一になるというおそれがある。
【０００４】
溶剤系結着剤を含有する有機溶剤系スラリーを用いて電極を作製する場合、乾燥温度を高くすると、合剤層の集電体に対する密着強度が大きく低下するという課題があるということを本発明者らは見出した。合剤層と集電体との密着性を改善する方法として、特許文献１においては、集電体表面に負極合剤層と同一成分の薄膜を予め塗布して形成し、密着性を改善することが提案されている。また、特許文献２及び特許文献３においては、負極活物質層と集電体の間に、電子伝導性を有する高分子化合物層を形成することが提案されている。
【０００５】
しかしながら、これらの従来の技術を用いても、集電体との密着強度の改善が十分になされなかった。
【０００６】
また、近年、活物質の粒径が細かく、導電性に乏しいオリビン型燐酸鉄リチウムＬｉＦｅＰＯ４が安全性に優れていることから注目されている。しかしながら、このように粒径の細かい活物質を用いると、集電体との密着性がさらに低下するという問題を生じた。
【特許文献１】特開平１１−８６８５０号公報
【特許文献２】特開平５−１３５７５９号公報
【特許文献３】特開平３−１６５４５８号公報
【発明の開示】
【発明が解決しようとする課題】
【０００７】
本発明の目的は、溶剤系スラリーを用いて集電体上に合剤層を形成した電極を用いた非水電解質二次電池において、効率良く生産することができ、電極内での密着強度が高く、電池性能を高めることができる非水電解質二次電池及びその製造方法を提供することにある。
【課題を解決するための手段】
【０００８】
本発明は、正極と、負極と、非水電解質とを有する非水電解質二次電池であって、正極及び負極のうちの少なくとも一方の電極が、集電体上に溶剤系結着剤からなるプレコート層を形成し、該プレコート層の上に、活物質、溶剤系結着剤及び導電剤を含む溶剤系スラリーを塗布して合剤層を形成した後、乾燥して得られる電極であることを特徴としている。
【０００９】
本発明者らは、溶剤系結着剤を含有する有機溶剤系スラリーを用いて集電体上に合剤層を形成した電極において、乾燥温度を高くした場合に密着強度が低下する原因について検討した結果、合剤層中に含有されている溶剤系結着剤が、乾燥の際、合剤層内に生じた熱的対流により移動し、合剤層の表面に偏在するためであることを見出した。
【００１０】
また、このような溶剤系結着剤の合剤層中における移動は、合剤層中に平均粒子径１μｍ以下の微粒子が含有されている場合において顕著になることになることも見出した。このような平均粒子径１μｍ以下の微粒子としては、上述のＬｉＦｅＰＯ４などの正極活物質や、合剤層中に含有させる導電剤などが挙げられる。
【００１１】
図２は、合剤層内における対流による溶剤系結着剤の移動を説明するための断面図である。図２（ａ）に示すように、集電体１の上に、合剤層２が設けられており、合剤層２中の溶剤系結着剤３は、熱風４を当てて乾燥する際、合剤層２内に生じた対流５により上方へ移動する。この結果、図２（ｂ）に示すように、合剤層２の表面近傍に溶剤系結着剤３が偏在し、集電体１と合剤層２の界面における結着剤の量が減少するため、集電体１に対する合剤層２の密着強度が低下する。
【００１２】
また、合剤層２中に、平均粒子径１μｍ以下の微粒子が含まれている場合、微粒子の粒度分布において粒子径が相対的に小さい粒子が、対流５によって上方に移動し、合剤層２の表面付近に偏在するようになる。粒子径が小さい微粒子は、表面積が大きいため溶剤系結着剤をより多く伴って移動するため、微粒子の対流５による移動とともに、溶剤系結着剤も移動し合剤層２の表面近傍に偏在する。この結果、集電体１と合剤層２の界面における結着剤の量が減少するため、合剤層中に平均粒子径１μｍ以下の微粒子が含まれる場合、集電体１に対する合剤層２の密着強度がさらに低下する。
【００１３】
平均粒子径１μｍ以下の微粒子が合剤層の固形分中に２．５重量％以上含まれることにより密着強度の低下が著しくなる。平均粒子径１μｍ以下の微粒子の合剤層の固形分中の濃度の上限は特に限定されるものではないが、例えば、９５重量％以下である。
【００１４】
本発明によれば、図１に示すように、集電体１上に溶剤系結着剤からなるプレコート層６を形成し、該プレコート層６の上に、活物質、溶剤系結着剤及び導電剤を含む溶剤系スラリーを塗布して合剤層２を形成した後、これらを乾燥して電極を作製する。
【００１５】
本発明によれば、集電体と合剤層の間に溶剤系結着剤からなるプレコート層が形成されているので、合剤層を乾燥させる際に、合剤層中の溶剤系結着剤が合剤層の表面近傍に移動しても、集電体と合剤層の界面における溶剤系結着剤の濃度を高く保持することができる。このため、密着強度を高めることができる。また、乾燥温度を高めることができるので、電極の作製を効率良く行うことができる。
【００１６】
また、電極における密着強度を高めることができるので、電池性能を向上させることができ、高い信頼性を得ることができる。活物質材料は、充放電時に伴う膨張収縮の変化が大きく、電極に応力がかかり易い。このような充放電を繰り返すことにより、電極から活物質が剥離したりする場合があるが、本発明によれば、密着強度を高めることができるので、このような活物質の剥離等を抑制することができる。このため、電池性能を向上させることができ、長期における信頼性を高めることができる。
【００１７】
本発明において、プレコート層の溶剤系結着剤は、必ずしも合剤層の溶剤系結着剤と同一成分である必要はないが、合剤層の溶剤系結着剤と同一成分であるものをプレコート層の形成に用いることにより、電極内の組成をより均一にすることができ、より密着強度を高めることができる。
【００１８】
本発明において用いる溶剤系結着剤は、特に限定されるものではなく、例えば、従来より非水電解質二次電池の電極の結着剤として用いられているものを用いることができる。具体例としては、ポリフッ化ビニリデン（ＰＶＤＦ）、ポリメタクリル酸メチル（ＰＭＭＡ）、ポリアクリロニトリル（ＰＡＮ）などやその変性体及び誘導体、並びにアクリロニトリル単位を含む共重合体、ポリアクリル酸誘導体などが挙げられる。
【００１９】
本発明において、プレコート層の厚みは、１μｍ以下であることが好ましい。プレコート層の厚みが１μｍを超えると、その上に合剤層を形成した後乾燥して得られる電極において、合剤層中の活物質と集電体との接触が不十分となり、良好な集電性が得られない場合がある。プレコート層の厚みの下限値は、特に限定されるものではないが、一般には０．０５μｍ以上とすることが好ましい。プレコート層の厚みが薄くなりすぎると、密着強度が高められるという本発明の効果が十分に得られない場合がある。従って、プレコート層の厚みは、０．０５〜１μｍの範囲であることが好ましくは、さらに好ましくは、０．０５〜０．５μｍの範囲である。
【００２０】
本発明において、プレコート層を塗布する方法は、特に限定されるものではないが、例えば、グラビアコート法が挙げられる。グラビアコート法を用いて塗布することにより、厚みが薄くても均一なプレコート層を形成することができる。
【００２１】
本発明に従い、プレコート層を形成する電極は、正極及び負極のいずれであってもよい。上述のように、ＬｉＦｅＰＯ４などの平均粒子径が１μｍ以下の微粒子を正極活物質として用いる場合には、このような正極を作製する場合に、本発明を適用することにより、本発明の効果をより発揮させることができる。
【００２２】
負極活物質としては、特に限定されるものではなく、リチウムイオン二次電池において負極活物質として用いることができるものであればいずれのものでもよい。例えば、グラファイト（黒鉛）、コークス、酸化スズ、金属リチウム、珪素、及びこれらの混合物などが挙げられる。
【００２３】
また、正極活物質についても、リチウムイオン二次電池に用いることができる正極活物質であれば特に限定されるものではなく、コバルト酸リチウムなどのリチウム含有遷移金属酸化物を挙げることができる。コバルト酸リチウム以外の具体例としては、Ｎｉ−Ｃｏ−Ｍｎ系のリチウム複合酸化物、Ｎｉ−Ｍｎ−Ａｌ系のリチウム複合酸化物、Ｎｉ−Ｃｏ−Ａｌ系のリチウム複合酸化物などのニッケルを含むリチウム複合酸化物や、スピネル型マンガン酸リチウム、オリビン型燐酸鉄リチウムなどが挙げられる。
【００２４】
上述のように、平均粒子径が１μｍ以下であるオリビン型燐酸鉄リチウム（ＬｉＦｅＰＯ４）を用いる場合に、本発明の効果がより発揮される。
【００２５】
本発明において、プレコート層を形成するための溶液は、溶剤系結着剤と有機溶剤から調製することができる。有機溶剤としては、溶剤系結着剤を溶解させることができるものであれば特に限定されるものではない。例えば、合剤層を形成するためのスラリーに用いる有機溶剤を用いることができる。プレコート層を形成するための溶液における溶剤系結着剤の濃度は適宜調製されるものであるが、一般には、０．２〜１５重量％となるように調製することができる。
【００２６】
本発明における非水電解質は、特に限定されるものではなく、リチウムイオン二次電池に用いることができる非水電解質を用いることができる。
【００２７】
非水電解質の溶質としては、例えば、ＬｉＢＦ４、ＬｉＰＦ６、ＬｉＮ（ＳＯ２ＣＦ３）２、ＬｉＮ（ＳＯ２Ｃ２Ｆ５）２、ＬｉＰＦ６−ｘ（ＣｎＦ２ｎ＋１）ｘ（但し、１＜ｘ＜６、ｎ＝１または２）などが挙げられる。これらは１種単独で、または２種以上を混合して用いることができる。
【００２８】
また、非水電解質二次電池の溶媒としては、エチレンカーボネート（ＥＣ）、プロピレンカーボネート（ＰＣ）、γ−ブチロラクトン（ＧＢＬ）、ジエチルカーボネート（ＤＥＣ）、エチルメチルカーボネート（ＥＭＣ）、ジメチルカーボネート（ＤＭＣ）などを用いることができる。好ましくは、環状カーボネートと、鎖状カーボネートとを組合せて用いられる。
【００２９】
非水電解質中における溶質の濃度としては、特に限定されるものではないが、０．８〜１．８モル／リットルの濃度が挙げられる。
【００３０】
本発明の製造方法は、上記本発明の非水電解質二次電池を製造することができる方法であり、集電体の上にプレコート層を形成する工程と、プレコート層の上に、活物質、溶剤系結着剤及び導電剤を含む溶剤系スラリーを塗布して合剤層を形成した後、乾燥させる工程とを備えることを特徴としている。
【００３１】
本発明の非水電解質二次電池の製造方法は、上記の電極を製造方法を含むものである。従って、上記の製造方法により得られた電極は、電極内の密着強度が高く、電池性能を高めることができる。また、溶剤系スラリーを塗布した後、高い乾燥温度で乾燥することができるので、効率良く電極を生産することができる。
【００３２】
溶剤系スラリーを塗布した後、乾燥する際の乾燥温度は、特に限定されるものではないが、６０〜１５０℃の範囲の温度が挙げられる。
【００３３】
上記のようにしてプレコート層の上に合剤層を形成した後、通常の電極作製工程と同様に、電極を圧延することが好ましい。このような圧延工程により、合剤層中の活物質を集電体に効率良く接触させ、集電性を高めることができる。
【発明の効果】
【００３４】
本発明によれば、溶剤系スラリーを用いて集電体上に合剤層を形成した電極を用いた非水電解質二次電池において、効率良く生産することができ、電極内の密着強度が高く、電池性能を高めることができる。
【発明を実施するための最良の形態】
【００３５】
以下、本発明をさらに詳細に説明するが、本発明は以下の実施例に何ら限定されるものではなく、その要旨を変更しない範囲において適宜変更して実施することが可能なものである。
【００３６】
（実施例１）
［正極の作製］
ポリフッ化ビニリデン（ＰＶＤＦ）を、Ｎ−メチルピロリドン（ＮＭＰ）中に８重量％となるように溶解させたＰＶＤＦ溶液を、アルミニウム箔の両面上に１５０メッシュのグラビアロールを用いて、１．０ｍ／分の速度で塗布し、第１乾燥室（７０℃）と第２乾燥室（１０５℃）に通して乾燥し、プレコート層を形成した。プレコート層の両面における塗布量は０．５ｍｇ／１０ｃｍ２であり、片面におけるプレコート層の厚みは０．３μｍであった。本発明におけるプレコート層の厚みは、例えば、プレコート層の上に金をコーティングし、クロスセクションポリッシャ法で断面加工処理を行い、走査型電子顕微鏡（ＳＥＭ）で観察することによっても測定することができる。
【００３７】
次に、正極活物質としてのコバルト酸リチウムと、導電剤としてのアセチレンブラックと、結着剤としてのＰＶＤＦを、９５：２．５：２．５の質量比で、ＮＭＰを希釈溶媒として混合し、合剤層形成用スラリーを作製した。
【００３８】
次に、プレコート層を両面に形成したアルミニウム箔の両面上に、上記の溶剤系スラリーを塗布し、合剤層を形成した。形成した合剤層は、１２０℃の温度で乾燥させた。その後、充填密度が３．６０ｇ／ｍｌとなるように圧延した。得られた電極を、本発明正極Ｔ１とした。
【００３９】
（実施例２）
正極活物質として、オリビン型燐酸鉄リチウム（平均粒子径４μｍ、炭素２重量％表面コート品）を用い、正極活物質、導電剤としてのアセチレンブラック、及び結着剤としてのＰＶＤＦを８５：１０：５の質量比でＮＭＰを希釈溶媒として混合し、溶剤系スラリーを作製した。このスラリーを用いて合剤層を形成し、充填密度を１．９ｇ／ｍｌとする以外は、実施例１と同様にして正極を作製した。作製した正極を、本発明正極Ｔ２とした。
【００４０】
（比較例１）
プレコート層を形成せずに、スラリーを直接アルミニウム箔の上に塗布して合剤層を形成する以外は実施例１と同様に正極を作製した。作製した正極を比較正極Ｒ１とした。
【００４１】
（比較例２）
プレコート層を形成せずに、スラリーを直接アルミニウム箔の上に塗布して合剤層を形成する以外は実施例２と同様に正極を作製した。作製した正極を比較正極Ｒ２とした。
【００４２】
［正極の密着強度の評価］
上記のようにして作製した各正極について、密着強度を測定した。１２０ｍｍ×３０ｍｍのアクリル板の上に、１００ｍｍ×２５ｍｍのサイズの正極を、７０ｍｍ×２０ｍｍの両面テープ（ニチバン株式会社製、ナイスタックＮＷ−２０）を用いて貼り付け、貼り付けた電極の端を、小型卓上試験機（日本電産シンポ株式会社製、ＦＧＳ−ＴＶ及びＦＧＰ−５）で、電極の接着面と９０度となる方向で上方へ一定速度（１００ｍｍ／分）となるように５０ｍｍ引っ張り、剥離時の平均剥離強度を測定した。測定結果を表１に示す。
【００４３】
［充放電特性の評価］
上記の各正極を５ｃｍ×２ｃｍの大きさに切り出し、アルミニウムタブを超音波で溶接して、正極とした。この正極を用い、リチウム金属を対極及び参照極として、三電極式セルを作製した。電解液としては、エチレンカーボネート（ＥＣ）とジエチルカーボネート（ＤＥＣ）の３：７の体積比の混合溶媒に、ＬｉＰＦ６を１モル／リットルとなるように溶解したものを用いた。
【００４４】
電極設計容量に対して１．０Ｃの電流で充放電を行った。なお、充電は、リチウム金属参照極基準で４．３Ｖまで定電流定電圧充電（電流下限カット０．１Ｃ）を行い、放電は１．０Ｃで２．８５Ｖまで行った。
【００４５】
また、同様の試験を放電電流３．０Ｃとして行い、３．０Ｃ／１．０Ｃの比を求め、負荷特性（３Ｃ／１Ｃ）として表１に示した。
【００４６】
【表１】
2009230976.tif 000003
【００４７】
表１に示すように、プレコート層を設けた本発明正極Ｔ１は、プレコート層を設けていない比較正極Ｒ１に比べ、高い密着強度を有している。また、オリビン型燐酸鉄リチウムを正極活物質として用い、プレコート層を設けた本発明正極Ｔ２は、プレコート層を設けていない比較正極Ｒ２に比べ、高い密着強度を示している。また、負荷特性（３Ｃ／１Ｃ）においても、プレコート層を設けた本発明正極Ｔ１は、比較正極Ｒ１と同程度あるいは若干優れた負荷特性を示している。同様に、本発明正極Ｔ２は、比較正極Ｒ２に比べ、同程度あるいは若干優れた負荷特性を示している。
【００４８】
また、本発明によれば、上記のように電極内における密着強度を高めることができるので、充放電時に伴う活物質の膨張及び収縮による活物質の集電体からの剥離や浮きを抑制することができるので、電池の長期信頼性を高めることができる。
【００４９】
また、本発明によれば、上述のように、高い乾燥温度で電極を作製することができるので、電池を効率良く生産することができる。
【００５０】
上記の実施例においては、正極に本発明を適用したが、負極についても本発明を適用して本発明の効果を得ることができる。
【図面の簡単な説明】
【００５１】
【図１】本発明に従い、集電体の上にプレコート層を形成し、プレコート層の上に合剤層を形成した状態を示す断面図。
【図２】従来の電極において、乾燥工程により結着剤が合剤層表面に移動する状態を説明するための断面図。
【符号の説明】
【００５２】
１…集電体
２…合剤層
３…結着剤
４…熱風
５…対流
６…プレコート層
【図１】
2009230976.tif 000004
【図２】
2009230976.tif 000005